(57)【要約】  本発明は、（ａ）β−アルコキシシアノアクリレート成分、（ｂ）２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせから選択されるシアノアクリレート成分および（ｃ）ゴム強化成分を含むシアノアクリレート含有組成物に関する。本発明のシアノアクリレート組成物の硬化生成物は、シアノアクリレート含有組成物で典型的に見られる臭いがなく、改善された靭性を示す。
2021500452.tif 000002
【特許請求の範囲】
【請求項１】
（ａ）β−アルコキシアルキルシアノアクリレート成分、
（ｂ）２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせからなる群から選択されるシアノアクリレート成分および
（ｃ）ゴム強化成分を含むシアノアクリレート組成物。
【請求項２】
β−アルコキシアルキルシアノアクリレート成分が、β−メトキシエチルシアノアクリレート、β−エトキシエチルシアノアクリレート、およびそれらの組み合わせから選択される、請求項１に記載の組成物。
【請求項３】
ゴム強化成分が、（ａ）エチレン、メチルアクリレートおよびカルボン酸硬化部位を有するモノマーの組み合わせの反応生成物、（ｂ）エチレンおよびメチルアクリレートのジポリマー、（ｃ）塩化ビニリデン−アクリロニトリルコポリマー、（ｄ）塩化ビニル／ビニルアセテートコポリマー、（ｅ）ポリエチレンとポリビニルアセテートのコポリマー、およびそれらの組み合わせからなる群から選択される、請求項１または２に記載の組成物。
【請求項４】
ゴム強化成分が、エチレン、メチルアクリレートおよびカルボン酸硬化部位を有するモノマーの組み合わせの反応生成物であり、反応生成物が離型剤、酸化防止剤、ステアリン酸およびポリエチレングリコールエーテルワックスを含まない、請求項１〜３のいずれか１項に記載の組成物。
【請求項５】
チキソトロープ剤、ゲル化剤、増粘剤、促進剤および耐衝撃性付与剤のうちの１以上をさらに含む、請求項１〜４のいずれか１項に記載の組成物。
【請求項６】
促進剤が、カリックスアレーン、オキサカリックスアレーン、シラクラウン、シクロデキストリン、クラウンエーテル、ポリ（エチレングリコール）ジ（メタ）アクリレート、エトキシル化水酸基化合物、およびこれらの組み合わせからなる群から選択される、請求項５に記載の組成物。
【請求項７】
カリックスアレーンが、テトラブチルテトラ［２−エトキシ−２−オキソエトキシ］カリックス−４−アレーンである、請求項６に記載の組成物。
【請求項８】
クラウンエーテルが、１５−クラウン−５，１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５，６−メチルベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチル−シクロヘキシル−１８−クラウン−６、ａｓｙｍ−ジベンゾ−２２−クラウン−６、および１，２−ベンゾ−１，４−ベンゾ−５−オキシジェン−２０−クラウン−７およびそれらの組み合わせからなる群内のメンバーから選択される、請求項６に記載の組成物。
【請求項９】
ポリ（エチレングリコール）ジ（メタ）アクリレートが以下の構造内
【化１】
2021500452.tif 000017
（式中、ｎは、３より大きい）にある、請求項６に記載の組成物。
【請求項１０】
耐衝撃性付与剤が、クエン酸である、請求項５に記載の組成物。
【請求項１１】
β−アルコキシアルキルシアノアクリレート成分（ａ）およびシアノアクリレート成分（ｂ）が、組成物中に約５５〜約７５：約２０〜約３５の範囲の重量比で存在する、請求項１〜１０のいずれか１項に記載の組成物。
【請求項１２】
β−アルコキシアルキルシアノアクリレート成分（ａ）およびシアノアクリレート成分（ｂ）が、組成物中に約７０：３０の範囲の重量比で存在する、請求項１〜１１のいずれか１項に記載の組成物。
【請求項１３】
安定化量の酸性安定剤およびフリーラジカル阻害剤をさらに含む、請求項１〜１２のいずれか１項に記載の組成物。
【請求項１４】
構造Ｈ２Ｃ＝Ｃ（ＣＮ）−ＣＯＯＲ（式中、ＲはＣ１−１５アルキル、アルコキシアルキル、シクロアルキル、アルケニル、アラルキル、アリール、アリルおよびハロアルキル基から選択される）内のシアノアクリレート成分をさらに含む、請求項１〜１３のいずれか１項に記載の組成物。
【請求項１５】
β−アルコキシアルキルシアノアクリレート成分（ａ）が、組成物の総重量に基づいて、約５５重量％〜約７５重量％、シアノアクリレート成分（ｂ）が、約２０重量％〜約３５重量％であり、ゴム強化成分が、約５重量％〜約１５重量％の量で存在する、請求項１〜１４のいずれか１項に記載のシアノアクリレート組成物。
【請求項１６】
請求項１〜１５のいずれか１項に記載の組成物の反応生成物。
【請求項１７】
（ａ）２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせからなる群から選択されるシアノアクリレート成分、および（ｂ）ゴム強化成分を含む組成物。
【請求項１８】
２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせからなる群から選択されるシアノアクリレート成分中に約２０重量パーセントまでの量で溶解したゴム強化成分を含む組成物。
【請求項１９】
請求項１〜１５、１７〜１８のいずれか１項に記載のシアノアクリレート組成物を少なくとも１つの基材に塗布し、組成物を固定するのに十分な時間、基材を互いに合わせる工程を含む、２つの基材を結合する方法。
【請求項２０】
２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせからなる群から選択されるシアノアクリレート成分からなる群から選択されるシアノアクリレート成分に溶解されたゴム強化成分を提供する工程と、β−アルコキシアルキルシアノアクリレート成分を混合することで、それらと混ぜ合わせる工程を含む、請求項１〜１５、１７〜１８のいずれか１項に記載のシアノアクリレート組成物の調製方法。
【請求項２１】
シアノアクリレート組成物の硬化生成物に、改善された剥離強度および側面衝撃強度のうちの少なくとも１つを与える方法であって、
β−アルコキシアルキルシアノアクリレート成分を提供する工程、
２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせからなる群から選択されるシアノアクリレート成分に溶解したゴム強化成分を提供する工程を含む方法。
【発明の詳細な説明】
【技術分野】
【０００１】
本発明は、（ａ）β−アルコキシアルキルシアノアクリレート成分、（ｂ）２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせからなる群から選択されるシアノアクリレート成分および（ｃ）ゴム強化成分を含むシアノアクリレート含有組成物に関する。本発明のシアノアクリレート組成物の硬化生成物は、シアノアクリレート含有組成物で典型的に見られる臭いまたはしばしばその硬化生成物で見られるブルーミングを伴わずに、改善された靭性を示す。
【背景技術】
【０００２】
＜関連技術の簡単な説明＞
シアノアクリレート接着剤組成物は周知であり、多種多様な用途をもつ、短時間で硬化する瞬間接着剤として広範に使用される。Ｈ．Ｖ．Ｃｏｏｖｅｒ、Ｄ．Ｗ．Ｄｒｅｉｆｕｓ及びＪ．Ｔ．Ｏ’Ｃｏｎｎｏｒ、「Ｃｙａｎｏａｃｒｙｌａｔｅ  Ａｄｈｅｓｉｖｅｓ」Ｈａｎｄｂｏｏｋ  ｏｆ  Ａｄｈｅｓｉｖｅｓ中、２７、４６３〜７７、Ｉ．Ｓｋｅｉｓｔ編、Ｖａｎ  Ｎｏｓｔｒａｎｄ  Ｒｅｉｎｈｏｌｄ、Ｎｅｗ  Ｙｏｒｋ、第３版（１９９０）を参照のこと。Ｇ．Ｈ．Ｍｉｌｌｅｔ、「Ｃｙａｎｏａｃｒｙｌａｔｅ  Ａｄｈｅｓｉｖｅｓ」Ｓｔｒｕｃｔｕｒａｌ  Ａｄｈｅｓｉｖｅｓ：Ｃｈｅｍｉｓｔｒｙ  ａｎｄ  Ｔｅｃｈｎｏｌｏｇｙ中、Ｓ．Ｒ．Ｈａｒｔｓｈｏｒｎ編、Ｐｌｅｎｕｎ  Ｐｒｅｓｓ、Ｎｅｗ  Ｙｏｒｋ、２４９〜３０７ページ（１９８６）も参照のこと。
【０００３】
米国特許第４，４４０，９１０号（Ｏ’Ｃｏｎｎｏｒ）は、ある種の有機ポリマーをエラストマー、すなわち実際にはゴム状の性質を有する強化添加剤として使用することにより、ゴム強化シアノアクリレート組成物を開発した。したがって、’９１０特許は、（ａ）シアノアクリレートエステルと、（ｂ）約０．５重量％〜約２０重量％のエラストマーポリマーとの実質的に無溶媒の混合物を含む硬化性接着剤を対象とし、特許請求されている。エラストマーポリマーは、低級アルケンモノマーおよび（ｉ）アクリル酸エステル、（ｉｉ）メタクリル酸エステルまたは（ｉｉｉ）酢酸ビニルとのエラストマーコポリマーから選択される。より具体的には、’９１０特許には、シアノアクリレートのための強化添加剤として、アクリルゴム、ポリエステルウレタン、エチレン−酢酸ビニル；フッ素ゴム、イソプレン−アクリロニトリルポリマー、クロロスルフィン化ポリエチレン、ポリ酢酸ビニルのホモポリマーが特に有用であることが判明したと記載されている。
【０００４】
エラストマーポリマーは、’９１０特許に、アクリル酸のアルキルエステルのホモポリマー、低級アルケンなどの他の重合性モノマーとアクリル酸のアルキルまたはアルコキシエステルとのコポリマー、およびアクリル酸のアルキルまたはアルコキシエステルのコポリマーのいずれかである、と記載されている。アクリルのアルキルおよびアルコキシエステルと共重合され得る他の不飽和モノマーとしては、ジエン、反応性ハロゲン含有不飽和化合物、およびアクリルアミドなどの他のアクリルモノマーが挙げられる。
【０００５】
従来の市販のエチルシアノアクリレート組成物には悪臭があり、一部のエンドユーザーは不快に感じる。β−メトキシエチルシアノアクリレートは、同じ臭いがないことが知られている。エチルシアノアクリレート組成物は、硬化するとブルーミングを示すことも知られている。β−メトキシエチルシアノアクリレートではそうではない。
【０００６】
今日、市場で市販されている強化された低臭／低ブルームシアノアクリレート製品はない。市販の強化シアノアクリレート製品は、主にエチルシアノアクリレートモノマーに基づいており、（１）一部のエンドユーザーが不快に感じる臭い、および／または（２）硬化したときにブルーミングすることがある。
【０００７】
市販のシアノアクリレート製品は、多くの場合、エチレンメチルメタクリレートターポリマーで強化されている。このポリマーは、β−メトキシエチルシアノアクリレートを含むシアノアクリレート組成物にほとんど靭性を与えない。その一つの理由は、β−メトキシエチルシアノアクリレートの不足した溶解度かもしれない。
【０００８】
β−アルコキシアルキルシアノアクリレート組成物の靭性を改善するための最新技術およびこれまでの努力にもかかわらず、そのようなシアノアクリレート組成物の硬化反応生成物に靭性を提供し、なおかつシアノアクリレート組成物に関連することが多い臭いおよびブルーミングを最小限に抑える、長年の切実で、まだ満たしていない要求がこれまでにある。
【発明の概要】
【課題を解決するための手段】
【０００９】
（ａ）β−アルコキシアルキルシアノアクリレート成分、（ｂ）２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせからなる群から選択されるシアノアクリレート成分および（ｃ）ゴム強化成分を含むシアノアクリレート組成物が提供される。
【００１０】
β−アルコキシアルキルシアノアクリレート成分を含めると、シアノアクリレート組成物に一般的に見られる臭いを発しない組成物のためのシアノアクリレートベースが提供される。上記のシアノアクリレート成分は、ゴム強化成分をβ−アルコキシアルキルシアノアクリレート成分に導入するための媒体を提供する。ゴム強化成分は、実施例に示されるように、改善された靭性を提供する。ゴム強化成分は、シアノアクリレート組成物、特にβ−アルコキシアルキルシアノアクリレートを含有するシアノアクリレート組成物において、溶解性が低いことが時々知られている。その結果、これまでの試みで観察された靭性はせいぜい制限されていた。上記のシアノアクリレート成分はその点で役立つ。
【００１１】
本発明はまた、２つの基材を一緒に結合する方法であって、少なくとも１つの基材に上記の組成物を塗布し、その後に基材を互いに合わせる工程を含む方法に関する。
【００１２】
さらに、本発明は、本発明の組成物の反応生成物に関する。
【００１３】
また、本発明は、本発明の組成物を調製する方法、および硬化した反応生成物に改善された靭性を与える方法に関する。シアノアクリレート組成物に関連することが多い臭い、ならびにその硬化生成物で時々観察されるブルームを最小限に抑える。
【００１４】
そして、本発明は、２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレート、およびそれらの組み合わせから選択されるシアノアクリレート成分とゴム強化成分を含む組成物に関する。
【００１５】
本発明は、以下の「詳細な説明」と題されたセクションを読むことにより、より完全に理解されるであろう。
【図面の簡単な説明】
【００１６】
【図１】図１は、室温で３日間、１週間および４週間の期間硬化した後の、サンプルＡおよびＬＯＣＴＩＴＥ  ４３５で結合されたアルミニウム基材上のＴ−剥離強度の棒グラフを示す。
【００１７】
【図２】図２は、室温で３日間、１週間および４週間の期間硬化した後の、サンプルＡおよびＬＯＣＴＩＴＥ  ４３５で結合された軟鋼基材上のＴ−剥離強度の棒グラフを示す。
【００１８】
【図３】図３は、室温で１週間および４週間の期間硬化した後の、サンプルＡおよびＬＯＣＴＩＴＥ  ４３５で結合されたアルミニウム基材上の側面衝撃強度の棒グラフを示す。
【００１９】
【図４】図４は、室温で１週間および４週間の期間硬化した後の、サンプルＡおよびＬＯＣＴＩＴＥ  ４３５で結合された軟鋼基材上の側面衝撃強度の棒グラフを示す。
【００２０】
【図５】図５は、室温で３日間および１週間の期間硬化した後の、サンプルＢおよびＬＯＣＴＩＴＥ  ＦｌｅｘＧｅｌで結合されたアルミニウム基材上のＴ剥離強度の棒グラフを示す。
【００２１】
【図６】図６は、室温で３日間および１週間の期間硬化した後の、サンプルＢおよびＬＯＣＴＩＴＥ  ＦｌｅｘＧｅｌで結合された軟鋼基材上のＴ剥離強度の棒グラフを示す。
【００２２】
【図７】図７は、室温で３日間および１週間の期間硬化した後の、サンプルＣおよびＬＯＣＴＩＴＥ  ４３５で結合されたアルミニウム基材上のＴ剥離強度の棒グラフを示す。
【００２３】
【図８】図８は、室温で３日間および１週間の期間硬化した後の、サンプルＣおよびＬＯＣＴＩＴＥ  ４３５で結合された軟鋼基材上のＴ剥離強度の棒グラフを示す。
【００２４】
【図９】図９は、室温で３日間および１週間の期間硬化した後の、サンプルＤおよびＬＯＣＴＩＴＥ  ＦｌｅｘＧｅｌで結合されたアルミニウム基材上のＴ剥離強度の棒グラフを示す
【００２５】
【図１０】図１０は、室温で３日間および７日間の期間硬化した後の、サンプルＤおよびＬＯＣＴＩＴＥ  ＦｌｅｘＧｅｌで結合された軟鋼基材上のＴ剥離強度の棒グラフを示す。
【００２６】
【図１１】図１１は、５５μｍのギャップがある場合とない場合の、サンプルＥ、ＦおよびＧで結合された軟鋼基材上のＴ剥離強度の棒グラフを示す。
【発明を実施するための形態】
【００２７】
＜詳細な説明＞
上述のように、本発明は、（ａ）β−アルコキシアルキルシアノアクリレート成分、（ｂ）２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレートおよびそれらの組み合わせからなる群から選択されるシアノアクリレート成分および（ｃ）ゴム強化成分を含むシアノアクリレート組成物に関する。
【００２８】
β−アルコキシアルキルシアノアクリレート成分（ａ）は、β−メトキシメチルシアノアクリレート、β−メトキシエチルシアノアクリレート、β−エトキシメチルシアノアクリレート、β−エトキシエチルシアノアクリレートおよびそれらの組み合わせから選択することができる。それらのβ−アルコキシアルキルシアノアクリレートの中で特に望ましいのは、β−メトキシエチルシアノアクリレートである。
【００２９】
β−アルコキシアルキルシアノアクリレート成分（ａ）は、全組成物の約４０重量％〜約９０重量％の範囲内の量で組成物に含まれるべきであり、約５５重量％〜約７５重量％の範囲、たとえば、約５５重量％〜約７０重量％または約５５重量％〜約６５重量％が望ましく、約６０重量％が特に望ましい。
【００３０】
シアノアクリレート成分（ｂ）は、２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレート、およびそれらの組み合わせから選択されてもよい。
【００３１】
適切には、シアノアクリレート成分（ｂ）は、２−メチルブチルシアノアクリレート、イソアミルシアノアクリレート、２−エチルヘキシルシアノアクリレート、３−メチルペンチルシアノアクリレート、２−エチルブチルシアノアクリレート、３，７−ジメチルオクチルシアノアクリレート、およびそれらの組み合わせから選択されてもよく、これらのシアノアクリレート成分の中で特に望ましいのは、イソアミルシアノアクリレートである。
【００３２】
シアノアクリレート成分（ｂ）は、全組成物の約１０重量％〜約５０重量％の範囲内の量で組成物中に含まれるべきであり、約２０重量％〜約３５重量％の範囲が望ましく、そして約３０重量％が特に望ましい。
【００３３】
ゴム強化成分（ｃ）は、（ｉ）エチレン、メチルアクリレートおよびカルボン酸硬化部位を有するモノマーの組み合わせの反応生成物、（ｉｉ）エチレンおよびメチルアクリレートのジポリマー、（ｉｉｉ）塩化ビニリデン−アクリロニトリルコポリマー、（ｉｖ）塩化ビニル／ビニルアセテートコポリマー、（ｖ）ポリエチレンとポリビニルアセテートのコポリマーおよびそれらの組み合わせから選択することができる。
【００３４】
望ましくは、（ｉ）エチレン、メチルアクリレートおよびカルボン酸硬化部位を有するモノマーの組み合わせの反応生成物（ｃ）であり、反応生成物は、離型剤、酸化防止剤、ステアリン酸、ポリエチレングリコールエーテルワックスを実質的に含まず、β−アルコキシアルキルシアノアクリレートが使用のために選択される。ＤｕＰｏｎｔは、ＶＡＭＡＣ  ＶＣＳ  ５５００の商品名でそのような反応生成物を供給している。
【００３５】
ゴム強化成分（ｃ）は、全組成物の約３重量％〜約２０重量％の範囲内の量で組成物に含まれるべきであり、約５重量％〜約１５重量％の範囲が望ましく、約８重量％が特に望ましい。
【００３６】
したがって、望ましくは、好ましい実施形態における本発明の組成物は、以下の表１に示される重量パーセントの範囲で以下の成分を含む。
【００３７】
【表１】
2021500452.tif 000003
【００３８】
本発明のシアノアクリレート組成物には、カリックスアレーンおよびオキサカリックスアレーン、シラクラウン、クラウンエーテル、シクロデキストリン、ポリ（エチレングリコール）ジ（メタ）アクリレート、エトキシル化水酸基（ｅｔｈｏｘｙｌａｔｅｄ  ｈｙｄｒｉｃ）化合物およびそれらの組み合わせから選択されるいずれか１つ以上などの促進剤もまた含まれてもよい。
【００３９】
カリックスアレーンおよびオキサカリックスアレーンのうち、多くは公知であり、特許文献に報告されている。例えば、米国特許第４，５５６，７００号、第４，６２２，４１４号、第４，６３６，５３９号、第４，６９５，６１５号、第４，７１８，９６６号、および第４，８５５，４６１号に記載されており、これらの各々の開示は参照により本明細書に明確に組み込まれる。
【００４０】
例えば、カリックスアレーンに関しては、以下の構造内のものが有用である。
【００４１】
【化１】
2021500452.tif 000004
式中、
Ｒ１は、アルキル、アルコキシ、置換アルキルまたは置換アルコキシであり；Ｒ２はＨまたはアルキルであり；ｎは４，６または８である。
【００４２】
１つの特に望ましいカリックスアレーンはテトラブチルテトラ［２−エトキシ−２−オキソエトキシ］カリックス−４−アレーンである。
【００４３】
多くのクラウンエーテルが知られている。
たとえば、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチレンベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチルシクロヘキシル−１８−クラウン−６、ａｓｙｍ−ジベンゾ−２２−クラウン−６および１，２−ベンゾ−１，４−ベンゾ−５−オキシジェン−２０−クラウン−７のいずれかを用いることができる。米国特許第４，８３７，２６０号（Ｓａｔｏ）を参照し、これにより、その開示が参照によって本明細書に明確に組み込まれる。
【００４４】
シラクラウンのうち、この場合も先と同様に多くは知られており、文献に報告されている。
【００４５】
本発明の組成物に有用なシラクラウン化合物の具体的な例には、
【００４６】
【化２】
2021500452.tif 000005
ジメチルシラ−１１−クラウン−４、
【００４７】
【化３】
2021500452.tif 000006
ジメチルシラ−１４−クラウン−５、
【００４８】
【化４】
2021500452.tif 000007
およびジメチルシラ−１７−クラウン−６が挙げられる。
【００４９】
例えば、米国特許第４，９０６，３１７号（Ｌｉｕ）などを参照し、これにより、その開示が参照によって本明細書に明確に組み込まれる。
【００５０】
本発明に関して多くのシクロデキストリンを使用できる。例えば、その開示がこれにより参照によって本明細書に明確に組み込まれる米国特許第５，３１２，８６４号（Ｗｅｎｚ）に、少なくとも部分的にシアノアクリレートと溶解可能である、α、β又はγ−シクロデキストリンの水酸基誘導体として記載され、その権利が主張されるシクロデキストリンは、第１の促進剤成分として適切な選択である。
【００５１】
例えば、本明細書での使用に適したポリ（エチレングリコール）ジ（メタ）アクリレートには、以下の構造内のものが含まれる。
【００５２】
【化５】
2021500452.tif 000008
式中、
ｎは３より大きく、例えば３〜１２の範囲内であり、ｎは９であることが特に望ましい。より具体的な例として、ＰＥＧ  ２００  ＤＭＡ（ｎは約４）、ＰＥＧ  ４００  ＤＭＡ（ｎは約９）、ＰＥＧ  ６００  ＤＭＡ（ｎは約１４）、ＰＥＧ  ８００  ＤＭＡ（ｎは約１９）が挙げられ、ここで、数値（例えば４００）は、二つのメタクリレート基を除外した当該分子のグリコール部分の平均分子量を、グラム／モル（すなわち、４００ｇ／ｍｏｌ）で表記したものである。特に望ましいＰＥＧ  ＤＭＡはＰＥＧ  ４００  ＤＭＡである。
【００５３】
そしてエトキシル化水酸基化合物（または使用され得るエトキシル化脂肪アルコール）のうち、適切なものは、以下の構造内のものから選択され得る。
【００５４】
【化６】
2021500452.tif 000009
式中、Ｃｍは、直鎖または分枝アルキルまたはアルケニル鎖であることができ、ｍは１〜３０の整数であり、例えば５〜２０であり、ｎは２〜３０の整数であり、例えば５〜１５であり、ＲはＨまたはアルキル、例えばＣ１−６アルキルであってもよい。
【００５５】
使用する場合、促進剤は、全組成物の約０．０１重量％〜約１０重量％の範囲内の量で組成物中に含まれるべきであり、約０．１重量％〜約０．５重量％の範囲が望ましく、約０．４重量％が特に望ましい。
【００５６】
通常、安定剤パッケージもシアノアクリレート組成物中に含まれる。前記安定剤パッケージは、１種以上のフリーラジカル安定剤及びアニオン安定剤を含んでもよく、それぞれの内容及び量は、当業者に周知である。米国特許第５，５３０，０３７号及び第６，６０７，６３２号を参照すること。これにより、その各開示が参照によって本明細書に組み込まれる。
【００５７】
特定の酸性物質（クエン酸など）、チキソトロピー剤またはゲル化剤、増粘剤、染料、およびそれらの組み合わせなどの他の添加剤を本発明のシアノアクリレート組成物に含めることができる。
【００５８】
促進剤およびこれらの添加剤のうち、以下の表に列挙されているものが、特に記載された量で、望ましい例である。
【表２】
2021500452.tif 000010
【００５９】
さらに、シアノアクリレート成分は、Ｈ２Ｃ＝Ｃ（ＣＮ）−ＣＯＯＲによって表されるものなどの多くの置換基で選択され得るシアノアクリレートモノマーをさらに含むことができ、式中、Ｒは、Ｃ１〜１５アルキル、アルコキシアルキル、シクロアルキル、アルケニル、アラルキル、アリール、アリルおよびハロアルキル基から選択される。望ましくは、シアノアクリレートモノマーは、メチルシアノアクリレート、エチル−２−シアノアクリレート、プロピルシアノアクリレート、ブチルシアノアクリレート（ｎ−ブチル−２−シアノアクリレートなど）、オクチルシアノアクリレート、アリルシアノアクリレート、およびこれらの組み合わせから選択できる。
【００６０】
本発明の別の態様では、２つの基材を互いに結合する方法が提供され、この方法は、少なくとも１つの基材に上記組成物を塗布し、その後、接着剤が固定するのを可能にするのに十分な時間、基材を互いに合わせる工程を含む。
【００６１】
本発明のさらに別の態様では、上記組成物の反応生成物が提供される。
【００６２】
本発明のさらに別の態様では、そのように記載された組成物を調製する方法が提供される。この方法は、（ａ）β−アルコキシアルキルシアノアクリレート成分を提供し、（ｂ）２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレート、およびそれらの組み合わせから選択されるシアノアクリレート成分および（ｃ）ゴム強化成分を混合しそれらと混合することを含み、ここで望ましくは、ゴム強化成分は、約２０重量％までの量でシアノアクリレート成分に溶解される。
【００６３】
本発明のさらに別の態様では、２−メチルブチルシアノアクリレート、イソアミルシアノアクリレート、２−エチルヘキシルシアノアクリレート、２−ペンチルシアノアクリレート、３−メチルペンチルシアノアクリレート、２−エチルブチルシアノアクリレート、３，７−ジメチルオクチルシアノアクリレート、およびそれらの組み合わせから選択されるシアノアクリレート成分およびゴム強化成分を含む組成物が提供され、ここで望ましくは、ゴム強化成分は、約２０重量％までの量でシアノアクリレート成分に溶解される。
【００６４】
本発明は、以下の実施例によりさらに説明される。
【実施例】
【００６５】
イソアミルシアノアクリレートと２−メチルブチルシアノアクリレートは、従来のシアノアクリレート強化剤、すなわちＶＡＭＡＣを予想外にも可溶化した。ＶＡＭＡＣゴム強化剤は、約２０重量％までの量で各モノマーに可溶であると決定された。
【００６６】
この観察により、ＶＡＭＡＣゴム強化剤は、β−メトキシエチルシアノアクリレートを含むイソアミルシアノアクリレートと、８重量％の量のβ−メトキシエチルシアノアクリレートを含む２−メチルブチルシアノアクリレートの約３０：７０のブレンドに添加され、本発明のシアノアクリレート組成物の溶液を形成した。
【００６７】
イソアミルシアノアクリレートまたは２−メチルブチルシアノアクリレートが、ゴム強化剤（ここではＶＡＭＡＣ）を可溶化するために使用され、次に溶液としてβ−メトキシエチルシアノアクリレートに導入されると、靭性が観察される。そして、比較可能な組成物がゲル形態で調製されると、靭性の増加が維持される。結果を示すために、ゴム強化エチルシアノアクリレート生成物とゴム強化ゲルエチルシアノアクリレート生成物を使用して比較を行った。
【００６８】
すべてのサンプルは、記載されている成分の実質的な均質性を確実にするのに十分な時間混合することにより調製した。通常、使用する成分の内容と量にもより、通常は約３０分で十分である。
【００６９】
最初に、ゴム強化成分（ＶＡＭＡＣ  ＶＣＳ  ５５００，デュポンから入手可能）は、β−メトキシエチルシアノアクリレートおよびイソアミルシアノアクリレートまたは２−メチルブチルシアノアクリレートから選択されたシアノアクリレート成分で評価した。
【００７０】
より具体的には、２７．３重量％のイソアミルシアノアクリレートを、６３．７重量％のβ−メトキシエチルシアノアクリレートとブレンドした。ＢＦ３［ＢＦ３ＯＥｔ２］０．９重量％、続いて８重量％ＶＡＭＡＣ  ＶＣＳ  ５５００を添加した。混合物を６５℃の温度に加熱し、ＶＡＭＡＣ  ＶＣＳ  ５５００のすべてが溶解したことが観察されるまで、約３〜４時間混合した。冷却後、約０．１重量％のジベンゾ−１８−クラウン−６エーテルおよび約０．００１重量％のクエン酸を加えてサンプルＡを形成した。サンプルＢは、６重量％のシリカをさらに加えることにより形成した。
【００７１】
【表３】
2021500452.tif 000011
【００７２】
したがって、表３のサンプルＡはシリカを含まないが、サンプルＢはシリカを含み、それによりサンプルＢをゲル形態にする。
【００７３】
別に、２７．３％重量の２−メチルブチルシアノアクリレートを６３．７重量％のβ−メトキシエチルシアノアクリレートとブレンドした。ＢＦ３［ＢＦ３ＯＥｔ２］０．９重量％、続いて８重量％のＶＡＭＡＣ  ＶＣＳ  ５５００を添加した。混合物を６５℃の温度に加熱し、ＶＡＭＡＣ  ＶＣＳ  ５５００のすべてが溶解したことが観察されるまで、約３〜４時間混合した。冷却後、約０．１重量％のジベンゾ−１８−クラウン−６エーテルおよび約０．００１重量％のクエン酸を加えてサンプルＣを形成した。６重量％のシリカをさらに加えることによりサンプルＤを形成した。
【００７４】
【表４】
2021500452.tif 000012
【００７５】
したがって、表４のサンプルＣはシリカを含まないが、サンプルＤはシリカを含み、それによりサンプルＤをゲル形態にする。
【００７６】
バックグラウンドとして、靭性は、軟鋼およびアルミニウム基材での１８０°Ｔ剥離テストによって測定した（ＡＳＴＭ  ７１０  ／  ＩＳＯ  １１３３９に従い、それぞれ約１インチの幅で、剥離を容易にするためにアセンブリの端で９０°タブで一列に並べた）。
【００７７】
性能評価のためのサンプルＡおよびＣのコントロールは、８重量％ＶＡＭＡＣを含む透明なゴム強化エチルシアノアクリレート製品であるＬＯＣＴＩＴＥ  ４３５であり、サンプルＢおよびＤの場合、コントロールは、ＶＡＭＡＣ、ＰＭＭＡおよびシリカを含むエチルシアノアクリレートであるＬＯＣＴＩＴＥ  ＦｌｅｘＧｅｌであった。
【００７８】
表５は、それぞれ図１、２、５、６に反映されているように、サンプルＡおよびＢのＴ剥離強度性能について取得したデータを示している。
【００７９】
【表５】
2021500452.tif 000013
【００８０】
図１および２で示された結果は、アルミニウム基材上のサンプルＡとＬＯＣＴＩＴＥ  ４３５の同等のＴ剥離強度性能を示す。しかし、軟鋼基材では、サンプルＡは、ＬＯＣＴＩＴＥ  ４３５よりもＴ剥離強度性能の点で靭性が向上している。
【００８１】
【表６】
2021500452.tif 000014
【００８２】
図３と４、および表６で取得したデータは、ＬＯＣＴＩＴＥ  ４３５よりもサンプルＡのアルミニウム基材の方が大幅な改善を示している。軟鋼基材では、サンプルＡとロックタイト４３５で同等の靭性が観察されたが、いずれの場合も、アルミニウム基材で示されたものよりも改善されている。
【００８３】
図５および６は、３日および１週間のエージング後のアルミニウムおよび軟鋼基材で評価されたＬＯＣＴＩＴＥ  ＦｌｅｘＧｅｌと比較したサンプルＢのＴ剥離強度性能を示す。アルミニウムでは、Ｔ剥離強度性能は、ＬＯＣＴＩＴＥ  ＦｌｅｘＧｅｌで示されたものと同等であった。
【００８４】
しかし、軟鋼の基材では、驚くべき結果として、Ｔ剥離強度性能５Ｎ／ｍｍが得られた。この性能は、あらゆるシアノアクリレート接着剤で優れており、β−メトキシエチルシアノアクリレートを含む低臭／低ブルームシアノアクリレート接着剤では例外的である。
【００８５】
表７は、２−メチルブチルシアノアクリレート含有組成物（表４に示す）のＴ−剥離強度性能を示す。図７および８は、アルミニウム基材上のサンプルＣとＬＯＣＴＩＴＥ  ４３５の同等のＴ剥離強度性能をグラフで示している。
【００８６】
【表７】
2021500452.tif 000015
【００８７】
図９および１０では、サンプルＤはコントロールとしてのＬＯＣＴＩＴＥ  ＦｌｅｘＧｅｌと比較し、アルミニウムおよび軟鋼のＬＯＣＴＩＴＥ  ＦｌｅｘＧｅｌのＴ剥離強度性能を示す。驚いたことに、ゲル配合に移行することにより、軟鋼とアルミニウム基材の両方で、ＬＯＣＴＩＴＥ  ＦｌｅｘＧｅｌを超えるＴ剥離強度性能の向上が見られた。
【００８８】
以下の表８では、３つのサンプルを調製し、シリカと、シリカとクエン酸による影響を評価した。各サンプルはメタンスルホン酸と二酸化硫黄で安定化した。
【００８９】
【表８】
2021500452.tif 000016
【００９０】
図１１は、軟鋼基材のＴ剥離強度性能が、基材間に５５μｍのギャップがある場合とない場合の両方で、シリカの添加（サンプルＦ）で改善され、シリカとクエン酸の添加（サンプルＧ）でも改善されたことを示している。シリカとクエン酸を添加した場合（サンプルＧ）の性能は、シリカのみを添加した場合（サンプルＦ）と比較して、ギャップのある基材とギャップのない基材の相対的性能が逆である。
【図１】
2021500452.tif 000018
【図２】
2021500452.tif 000019
【図３】
2021500452.tif 000020
【図４】
2021500452.tif 000021
【図５】
2021500452.tif 000022
【図６】
2021500452.tif 000023
【図７】
2021500452.tif 000024
【図８】
2021500452.tif 000025
【図９】
2021500452.tif 000026
【図１０】
2021500452.tif 000027
【図１１】
2021500452.tif 000028
【国際調査報告】
2021500452.tif 000029
2021500452.tif 000030
2021500452.tif 000031